(57)【特許請求の範囲】
【請求項１】
水分散性のアルカリ膨潤性架橋多糖類グラフトポリアクリレートコポリマーであって、前記コポリマーの総重量に基づき、０．０２〜５重量％の多糖類グラフトと０．０１〜１重量％の架橋とを含む、コポリマーを含む、レオロジー改質剤であって、
前記多糖類グラフトが重合度３００〜５０００を有し、
前記水分散性のアルカリ膨潤性架橋多糖類グラフトポリアクリレートコポリマーが、少なくとも２０重量％のα，β−エチレン性一不飽和カルボン酸モノマー由来の単位と、エチレン性不飽和（メタ）アクリル酸エステル由来の単位と、ポリエチレン性不飽和架橋剤由来の架橋と、を含む、レオロジー改質剤。
【請求項２】
それぞれ、前記コポリマーの総重量に基づき、
２０〜７５重量％のα，β−エチレン性一不飽和カルボン酸モノマー由来の単位と、
２０〜６０重量％のエチレン性不飽和（メタ）アクリル酸エステル由来の単位と、
０．０１〜０．９重量％のポリエチレン性不飽和架橋剤由来の架橋と、を含む、請求項１に記載の前記レオロジー改質剤。
【請求項３】
前記α，β−エチレン性一不飽和カルボン酸モノマーは、（メタ）アクリル酸、マレイン酸、イタコン酸、フマル酸、クロトン酸、アコニット酸、またはこれらの組み合わせである、請求項１または２に記載の前記レオロジー改質剤。
【請求項４】
前記エチレン性不飽和（メタ）アクリル酸エステルは、Ｃ１−Ｃ３０アルキルエステル、Ｃ１−Ｃ３０アリールアルキルエステル、Ｃ１−Ｃ３０ヒドロキシアルキルエステル、Ｃ１−Ｃ３０ヒドロキシアリールアルキルエステル、またはこれらの組み合わせである、請求項１〜３のいずれかに記載の前記レオロジー改質剤。
【請求項５】
前記エチレン性不飽和（メタ）アクリル酸エステルは、メチル（メタ）アクリレート、エチルアクリレート、２−エチルへキシルアクリレート、ブチルアクリレート、ベンジルアクリレート、またはこれらの組み合わせである、請求項１〜４のいずれかに記載の前記レオロジー改質剤。
【請求項６】
前記架橋剤は、トリメチロールプロパンジアリルエーテル、トリメチロールプロパントリアリルエーテル、ジアリルフタレート、アリルメタクリレート、またはこれらの組み合わせである、請求項１〜５のいずれかに記載の前記レオロジー改質剤。
【請求項７】
前記多糖類は、セルロースエーテル、ガム、デンプン、またはこれらの組み合わせである、請求項１〜６のいずれかに記載の前記レオロジー改質剤。
【請求項８】
前記セルロースエーテルは、ヒドロキシエチルセルロース、ヒドロキシプロピルセルロース、ヒドロキシエチルメチルセルロース、ヒドロキシプロピルメチルセルロース、ヒドロキシプロピルヒドロキシエチルセルロース、カルボキシメチルセルロース、カルボキシエチルセルロース、またはこれらの組み合わせである、請求項７に記載の前記レオロジー改質剤。
【請求項９】
前記セルロースエーテルは、ヒドロキシエチルセルロースを２重量％含む水溶液についてスピンドル１番を用いたブルックフィールド粘度測定によって決定されたときに１〜５０００センチポイズの粘度を有するヒドロキシエチルセルロースである、請求項７または８に記載の前記レオロジー改質剤。
【請求項１０】
前記ガムは、グアーガム、ローカストビーンガム、キサンタンガム、ヒドロキシエチルグアーガム、メチルグアーガム、エチルグアーガム、ヒドロキシプロピルグアーガム、ヒドロキシエチルメチルグアーガム、ヒドロキシプロピルメチルグアーガム、またはこれらの組み合わせである、請求項７に記載の前記レオロジー改質剤。
【請求項１１】
前記デンプンは、メチルデンプン、エチルデンプン、ヒドロキシエチルメチルデンプン、ヒドロキシプロピルデンプン、ヒドロキシプロピルメチルデンプン、またはこれらの組み合わせである、請求項７に記載の前記レオロジー改質剤。
【請求項１２】
前記水分散性のアルカリ膨潤性架橋多糖類グラフトポリアクリレートコポリマーは、０．１〜２０重量％のビニルエステル由来の単位をさらに含む、請求項１〜１１のいずれかに記載の前記レオロジー改質剤。
【請求項１３】
前記ビニルエステルは、ビニルアセテート、ビニルネオデカノエート、またはこれらの組み合わせである、請求項１２に記載の前記レオロジー改質剤。
【請求項１４】
レオロジー改質剤を調製する方法であって、
水分散性のアルカリ膨潤性架橋ポリアクリレートコポリマーを含む乳剤を提供することと、
フリーラジカル開始剤の存在下で、前記乳剤を、水分散性多糖類を含むグラフト水溶液と接触させて、水分散性のアルカリ膨潤性架橋多糖類グラフトポリアクリレートコポリマーであって、前記水分散性のアルカリ膨潤性架橋多糖類グラフトポリアクリレートコポリマーの総重量に基づき、０．１〜５重量％の多糖類グラフトと０．０１〜１重量％の架橋とを含む、コポリマーを形成して、前記レオロジー改質剤を形成することと、を含み、
前記水分散性のアルカリ膨潤性架橋ポリアクリレートコポリマーが、少なくとも２０重量％のα，β−エチレン性一不飽和カルボン酸モノマー由来の単位と、エチレン性不飽和（メタ）アクリル酸エステル由来の単位と、ポリエチレン性不飽和架橋剤由来の架橋と、を含む、前記方法。
【請求項１５】
前記水分散性のアルカリ膨潤性架橋多糖類グラフトポリアクリレートコポリマーは、２０〜７５重量％のα，β−エチレン性一不飽和カルボン酸モノマー由来の単位を含む、請求項１４に記載の前記方法。
【請求項１６】
水分散性のアルカリ膨潤性架橋ポリアクリレートコポリマーを含む乳剤の前記提供は、
それぞれ、α，β−エチレン性一不飽和カルボン酸モノマー、エチレン性不飽和（メタ）アクリル酸エステル、架橋モノマーの総重量に基づいて、
２０〜７５重量％のα，β−エチレン性一不飽和カルボン酸モノマー、
２０〜６０重量％のエチレン性不飽和（メタ）アクリル酸エステル、
０．０１〜０．９重量％の多価不飽和化合物を含む架橋モノマー、
界面活性剤、フリーラジカル開始剤、及び水、
を接触させることと、
前記α，β−エチレン性一不飽和カルボン酸モノマー、前記エチレン性不飽和（メタ）アクリル酸エステル、及び前記架橋モノマーを重合させて、前記水分散性のアルカリ膨潤性架橋ポリアクリレートコポリマーを含む前記乳剤を形成することと、を含む、請求項１４または１５に記載の前記方法。
【請求項１７】
前記界面活性剤は、前記α，β−エチレン性一不飽和カルボン酸モノマー、前記エチレン性不飽和（メタ）アクリル酸エステル、及び前記架橋モノマーの総重量に基づき、０．１〜５重量％の量で存在する、請求項１６に記載の前記方法。
【請求項１８】
前記レオロジー改質剤は、０．１〜５重量％の多糖類グラフトを含む前記水分散性のアルカリ膨潤性架橋多糖類グラフトポリアクリレートコポリマーを含む乳剤の形態である、請求項１４〜１７のいずれかに記載の前記方法。
【請求項１９】
請求項１〜１３のいずれかに記載の前記レオロジー改質剤を含む組成物。
【請求項２０】
ボディウォッシュである、請求項１９に記載の組成物。
【発明の詳細な説明】
【背景技術】
【０００１】
本発明は、アルカリ膨潤性架橋アクリレートコポリマー、それを製造する方法、及び本アルカリ膨潤性架橋アクリレートコポリマーを含む組成物に関する。コポリマーは、所望の貯蔵及び流動特性を提供するために組成物を増粘するのに有用である。
【０００２】
レオロジー改質剤は、洗濯洗剤ならびにシャンプー及びボディソープなどの個人用の洗浄製剤を含む、種々の消費者製品及び市販製品の粘度を制御するために使用される。レオロジー改質剤は、より魅力的な粘度を提供し、かつ所望の流動特徴を提供するために、例えば、開口部を通して絞り出すのに好適な稠度を提供するために、製剤を増粘するために使用されてもよい。レオロジー改質剤はまた、長時間にわたって製剤中に気泡、カプセル化添加剤、または固体粒子を懸濁させ、沈殿を効果的に防止するためにも使用され得る。
【０００３】
レオロジー改質剤は、天然または合成であってもよい。長年にわたって当該技術分野で利用されてきた改質天然化合物としては、デンプン、セルロース、アルギネート、及びタンパク質が挙げられる。合成ポリマー増粘剤としては、特にアクリル酸またはアクリレートエステル由来のアクリル系ポリマーが挙げられる。レオロジー改質剤は、アルカリ膨潤性ポリマーであってもよい。アルカリ膨潤性ポリマーは、塩基での中和によって増粘し、したがってそれらが容易に処理されるため、所望の製剤特性を提供する。
【０００４】
製剤の粘度は、製剤への塩化ナトリウム、硫酸ナトリウム、塩化アンモニウムなどの塩、またはセルロースなどのポリマーの添加によって増強されてもよい。塩及びいくつかのポリマーを含む多くの増粘剤は、ニュートン特性、すなわち、幅広いせん断速度にわたった比較的不変の粘度を提供する。しかしながら、ニュートン特性は、気泡、カプセル化添加剤、または固体粒子を懸濁させるのに十分低いせん断速度における粘度を提供するために、大量の塩またはポリマーが使用される場合、製剤はまた、より高いせん断速度で高すぎる粘度を有し、注ぐには粘度が高すぎる状態にするため、多くの用途に対して好適ではない。
【０００５】
長アルキル鎖を有するポリマー、例えば、会合性増粘剤もまた、気泡、カプセル化添加剤、または固体粒子を懸濁させるために使用され得る。会合性増粘剤は、ポリマーの異なる鎖上の疎水性アルキル基間の架橋または他の分子間会合を形成すると理解されている。しかしながら、会合性増粘剤は、外来界面活性剤様のモノマーまたは連鎖停止剤の使用によって高価であり、したがって、経済的に望ましくない可能性がある。さらに、より高濃度で、会合性増粘剤は、乳剤重合で使用されるときに凝固をもたらし得る。
【０００６】
したがって、レオロジーを制御するための改良された材料及び方法の必要性が残る。
【発明の概要】
【０００７】
水分散性のアルカリ膨潤性架橋ポリアクリレートコポリマーであって、該コポリマーの総重量に基づき、０．０２〜５重量％の多糖類グラフトを含む、コポリマーを含む、レオロジー改質剤が開示される。
【０００８】
また、レオロジー改質剤を調製する方法も開示され、本方法は、水分散性のアルカリ膨潤性架橋ポリアクリレートコポリマーを含む乳剤を提供することと、フリーラジカル開始剤の存在下で、乳剤を、水分散性多糖類を含むグラフト水溶液と接触させて、アルカリ膨潤性架橋多糖類グラフトポリアクリレートコポリマーであって、該コポリマーの総重量に基づき、０．１〜５重量％の多糖類グラフトを含む、コポリマーを形成して、レオロジー改質剤を形成することとを含む。
【０００９】
また、レオロジー改質剤を含む組成物も開示される。
【図面の簡単な説明】
【００１０】
本開示の上記及び他の態様、利点、及び特徴は、添付の図面を参照してその例示的な実施形態をさらに詳細に記載することによって、より明らかとなるであろう。
【００１１】
【図１】実施例１（黒丸）及び比較例１（白丸）のポリマーのボディソープ製剤のせん断速度（毎秒、１／ｓ）に対する粘度（パスカル秒、Ｐａ・ｓ）のグラフである。
【図２】実施例２（黒丸）及び比較例２（白丸）のポリマーのボディソープ製剤のせん断速度（毎秒、１／ｓ）に対する粘度（パスカル秒、Ｐａ・ｓ）のグラフである。
【図３】実施例１（黒い記号）及び比較例１（白い記号）のポリマーのボディソープ製剤の歪み（パーセント、％）に対する弾性係数（Ｇ’、丸、パスカル、Ｐａ）及び貯蔵係数（Ｇ’’、三角、パスカル、Ｐａ）のグラフである。
【図４】実施例２（黒い記号）及び比較例２（白い記号）のポリマーのボディソープ製剤の歪み（パーセント、％）に対する弾性係数（Ｇ’、丸、パスカル、Ｐａ）及び貯蔵係数（Ｇ’’、三角、パスカル、Ｐａ）のグラフである。
【発明を実施するための形態】
【００１２】
水分散性のアルカリ膨潤性架橋ポリアクリレートコポリマーであって、コポリマーの総重量に基づき、０．０２〜５重量パーセント（重量％）の多糖類グラフトを含む、コポリマーを含む、レオロジー改質剤が開示される。多糖類グラフトポリアクリレートコポリマーは、改善された低せん断粘度及び改善された貯蔵係数を提供する。改善されたせん断減粘を提供することによって、開示されたレオロジー改質剤は、製剤中に存在する場合の含まれるガス、カプセル化添加剤、または固体粒子の改善された懸濁を提供すると同時に、好適な注入せん断粘度も提供し、それにより所望の分注特性を提供する。中和されたコポリマーは、水分散性であり、それは、その組成物中の酸性基が塩基で中和されたとき、それが視覚的に透明で、安定した、かつ均一な分散液を形成することを意味する。
【００１３】
多糖類は、セルロースエーテル、ガム、デンプン、またはこれらの組み合わせを含んでもよい。代表的なセルロースエーテルとしては、ヒドロキシエチルセルロース、ヒドロキシプロピルセルロース、ヒドロキシエチルメチルセルロース、ヒドロキシプロピルメチルセルロース、ヒドロキシプロピルヒドロキシエチルセルロース、カルボキシメチルセルロース、カルボキシエチルセルロース、またはこれらの組み合わせが挙げられる。ヒドロキシエチルセルロースが特に言及される。代表的なガムとしては、グアーガム、ローカストビーンガム、キサンタンガム、ヒドロキシエチルグアーガム、メチルグアーガム、エチルグアーガム、ヒドロキシプロピルグアーガム、ヒドロキシエチルメチルグアーガム、ヒドロキシプロピルメチルグアーガム、またはこれらの組み合わせが挙げられる。代表的なデンプンとしては、メチルデンプン、エチルデンプン、ヒドロキシエチルメチルデンプン、ヒドロキシプロピルデンプン、ヒドロキシプロピルメチルデンプン、またはこれらの組み合わせが挙げられる。
【００１４】
多糖類は、５０，０００〜１，５００，０００ダルトン（Ｄａ）、具体的には１００，０００〜１，０００，０００Ｄａ、より具体的には２００，０００〜８００，０００Ｄａの分子量、例えば、量平均分子量を有してもよい。多糖類の分子量は、多糖類の固有粘度から得られてもよい。多糖類の２％水溶液のブルックフィールド粘度は、２５℃及び３０回転毎分（ｒｐｍ）で決定されるときに１．５〜５０００センチポイズ、具体的には３〜２０００センチポイズ、より具体的には５〜１０００センチポイズであってもよい。多糖類は、３００〜５０００、具体的には４００〜４５００、より具体的には５００〜４０００の重合度を有してもよい。
【００１５】
多糖類グラフトは、多糖類グラフトコポリマー総重量に基づき、０．０２〜５重量％、具体的には０．０５〜４、より具体的には０．１〜３重量％の量で存在してもよい。多糖類グラフトの上記の含有量は、モノマーの総重量に基づき、０．１〜５重量％の多糖類を含む乳剤の重合によって提供されてもよい。理論によって束縛されることを望まないが、グラフト効率は１００％未満、例えば、２０〜８０％であってもよく、したがって、０．２〜５重量％の多糖類を含む乳剤の重合は、０．１〜５重量％の多糖類グラフトを含む多糖類コポリマーをもたらし得ることが理解される。多糖類グラフトコポリマーの総重量に基づき、０．１〜５重量％の量でのヒドロキシエチルセルロースグラフトの使用が特に言及される。
【００１６】
水分散性のアルカリ膨潤性架橋ポリアクリレートコポリマーは、α，β−エチレン性一不飽和カルボン酸モノマー由来の単位と、エチレン性不飽和（メタ）アクリル酸エステル由来の単位と、ポリエチレン性不飽和架橋剤由来の架橋とを含む。理論によって束縛されることを望まないが、コポリマー中に少なくとも２０％のα，β−エチレン性一不飽和カルボン酸モノマー由来の単位を含むことによって、水分散性のアルカリ膨潤性架橋ポリアクリレートコポリマーが提供されることが理解される。α，β−エチレン性一不飽和カルボン酸モノマー由来の単位は、水分散性のアルカリ膨潤性架橋ポリアクリレートコポリマーの総重量に基づき、２０〜７５重量％、具体的には２５〜７０重量％、より具体的には３０〜６５重量％の量で存在してもよい。また、α，β−エチレン性一不飽和カルボン酸モノマー由来の単位は、多糖類グラフトコポリマーの総重量に基づき、２０〜７５重量％、具体的には２５〜７０重量％、より具体的には３０〜６５重量％の量で存在してもよい。任意の好適なα，β−エチレン性一不飽和カルボン酸モノマーが使用され得る。代表的なα，β−エチレン性一不飽和カルボン酸モノマーとしては、（メタ）アクリル酸、マレイン酸、イタコン酸、フマル酸、クロトン酸、アコニット酸、シトラコン酸、またはこれらの組み合わせが挙げられる。
【００１７】
水分散性のアルカリ膨潤性架橋ポリアクリレートコポリマーはまた、エチレン性不飽和（メタ）アクリル酸エステル由来の単位を含む。任意の好適なエチレン性不飽和（メタ）アクリル酸エステルが使用され得る。エチレン性不飽和（メタ）アクリル酸エステルは、直鎖または分岐であってもよく、Ｃ１−Ｃ３０アルキルエステル、Ｃ１−Ｃ３０アリールアルキルエステル、Ｃ１−Ｃ３０ヒドロキシアルキルエステル、Ｃ１−Ｃ３０ヒドロキシアリールアルキルエステル、またはこれらの組み合わせを含んでもよい。代表的なエチレン性不飽和（メタ）アクリル酸エステルとしては、メチル（メタ）アクリレート、エチル（メタ）アクリレート、２−エチルへキシル（メタ）アクリレート、ｎ−プロピル（メタ）アクリレート、イソープロピル（メタ）アクリレート、ブチル（メタ）アクリレート、ｎ−アミル（メタ）アクリレート、イソーアミル（メタ）アクリレート、ベンジル（メタ）アクリレート、ヒドロキシエチル（メタ）アクリレート、ヒドロキシプロピル（メタ）アクリレート、ヒドロキシブチル（メタ）アクリレート、ブタンジオールモノ（メタ）アクリレート、またはこれらの組み合わせが挙げられる。メチル（メタ）アクリレートが特に言及される。
【００１８】
エチレン性不飽和（メタ）アクリル酸エステル由来の単位は、水分散性のアルカリ膨潤性架橋ポリアクリレートコポリマーの総重量に基づき、２０〜６０重量％、具体的には２５〜５５重量％、より具体的には３０〜５０重量％の量で存在してもよい。また、エチレン性不飽和（メタ）アクリル酸エステル由来の単位は、多糖類グラフトコポリマーの総重量に基づき、２０〜６０重量％、具体的には２５〜５５重量％、より具体的には３０〜５０重量％の量で存在してもよい。
【００１９】
水分散性のアルカリ膨潤性架橋ポリアクリレートコポリマーはまた、少なくとも２つの重合可能なエチレン性不飽和二重結合を有する、ポリエチレン性不飽和架橋剤由来の架橋を含む。任意の好適なポリエチレン性不飽和架橋剤が使用され得る。ポリエチレン性不飽和架橋剤は、２〜６の重合可能なエチレン性不飽和二重結合を含有することができる。架橋剤は、例えば、エチレングリコールジ（メタ）アクリレート、トリエチレングリコールジ（メタ）アクリレート、１，３−ブチレングリコールジ（メタ）アクリレート、１，４−ブチレングリコールジ（メタ）アクリレート、１，６−ヘキサンジオールジ（メタ）アクリレート、ネオペンチルグリコールジ（メタ）アクリレート、１，９−ノナンジオールジ（メタ）アクリレート、トリメチロールプロパントリ（メタ）アクリレート、トリメチロールエタントリ（メタ）アクリレート、テトラメチロールメタントリ（メタ）アクリレート、ジトリメチロールプロパンテトラ（メタ）アクリレート、テトラメチロールメタンテトラ（メタ）アクリレート、ペンタエリトリトールテトラ（メタ）アクリレート、ジペンタエリトリトールヘキサ（メタ）アクリレート、１，４−シクロヘキサンジオールジメタクリレートなどの多官能性アクリレート、またはこれらの組み合わせであってもよい。架橋剤はまた、ペンタエリトリトールジアリルエーテル、ペンタエリトリトールトリアリルエーテル、ペンタエリトリトールテトラアリルエーテル、トリメチロールプロパンジアリルエーテル、トリメチロールプロパントリアリルエーテルなどのポリアリルエーテル、またはこれらの組み合わせであってもよい。上記のうちの少なくとも１つを含む組み合わせが使用されてもよい。一実施形態では、架橋剤は、トリメチロールプロパンジアリルエーテル、トリメチロールプロパントリアリルエーテル、ジアリルフタレート、アリルメタクリレート、メチレンビスアクリルアミド、グリコールジ−（メタ）アクリレート、トリアリルシアヌレート、トリアリルイソシアヌレート、またはこれらの組み合わせであってもよい。
【００２０】
架橋の含有量は、水分散性のアルカリ膨潤性架橋ポリアクリレートコポリマーの総重量に基づき、０．０１〜１重量％、具体的には０．０２〜０．９重量％、より具体的には０．０４〜０．８重量％であってもよい。また、架橋の含有量は、多糖類グラフトコポリマーの総重量に基づき、０．０１〜１重量％、具体的には０．０２〜０．９重量％、より具体的には０．０４〜０．８重量％であってもよい。
【００２１】
水分散性のアルカリ膨潤性架橋ポリアクリレートコポリマーは、ビニルエステル由来の単位をさらに含んでもよい。任意の好適なビニルエステルが使用され得る。代表的なビニルエステルとしては、ビニルアセテート、ビニルネオデカノエート、ビニルピバレート、ビニルベンゾエート、ビニルｔ−ブチルベンゾエート、またはこれらの組み合わせが挙げられる。存在する場合、ビニルエステル単位は、水分散性のアルカリ膨潤性架橋ポリアクリレートコポリマーの総重量に基づき、０．１〜２０重量％、具体的には０．２〜１８重量％、より具体的には０．４〜１６重量％の量で含まれてもよい。また、存在する場合、ビニルエステル単位は、多糖類グラフトコポリマーの総重量に基づき、０．１〜２０重量％、具体的には０．２〜１８重量％、より具体的には０．４〜１６重量％の量で含まれてもよい。
【００２２】
水分散性のアルカリ膨潤性架橋ポリアクリレートコポリマーは、界面活性剤モノマー由来の単位をさらに含んでもよい。任意の好適な界面活性剤モノマーが使用され得る。界面活性剤モノマーは、式（１）であってもよく、
【００２３】
【化１】
0006677866.tif 000002
【００２４】
式中、Ｒ１は、水素またはＣ１−Ｃ４アルキル基であり、Ｒ２及びＲ３はそれぞれ独立して、Ｃ１−Ｃ４アルキレン基であり、ｘ及びｙはそれぞれ独立して、３〜４０であり、Ｒ４は、Ｃ８−Ｃ２０直鎖または分岐アルキル基である。例えば、Ｒ２及びＲ３のそれぞれは、それぞれ独立して、例えば、１，２−エタンジイル基、１，２−プロパンジイル基、または１，２−ブタンジイル基であってもよい。
【００２５】
界面活性剤モノマーは、例えば、セテス−２０メタクリレート、ラウレス−１０メタクリレート、ステアレス−２５メタクリレート、ベヘネス−３０アクリレート、ポリエチレングリコール（ＤＰ＝３０）モノドデシルエーテルメタクリレート、またはこれらの組み合わせであってもよい。
【００２６】
存在する場合、界面活性剤モノマーは、水溶性のアルカリ膨潤性架橋ポリアクリレートコポリマーの総重量に基づき、０．１〜２０重量％、具体的には０．２〜１８重量％、より具体的には０．４〜１６重量％の量で含まれてもよい。また、存在する場合、界面活性剤モノマーは、多糖類グラフトコポリマーの総重量に基づき、０．１〜２０重量％、具体的には０．２〜１８重量％、より具体的には０．４〜１６重量％の量で含まれてもよい。
【００２７】
レオロジー改質剤は、乳剤重合によって調製され得る。乳剤重合において、モノマーの混合物は、水相中で乳化され、乳化されたモノマーは、次いで、好適なフリーラジカル形成開始剤の存在下で重合されて、コポリマーを提供する。乳剤重合は、計量されたモノマーの添加プロセスにおいてバッチ処理で実施され得るか、または重合は、バッチ処理として開始され得、次いで、モノマーが連続的に反応器中に計量供給されながら継続される。反応混合物への多糖類の添加は、重合の開始から連続的に、または多糖類の存在下でのモノマー混合物の一部分の重合に続いて、別個の相で行われてもよい。多糖類が反応の第２の相中に添加される場合、該プロセスの一実施形態は、多糖類と共に全モノマーの一部分を添加することである。本実施形態では、第２の相またはグラフト相中で添加されるモノマーの部分は、総モノマー質量の０〜３０重量％、好ましくは１〜２５重量％、またはより好ましくは２〜２０重量％であってもよい。多糖類は、固体粉末、モノマーなどの非溶媒流体中のスラリー、または均一溶液の形態で添加され得る。溶液として添加される場合、溶媒は水であってもよく、得られる溶液粘度は、１０，０００センチポイズ未満であってもよい。多糖類は、モノマーとは別々に添加されてもよく、または１つ以上のモノマーと、任意に水及び界面活性剤と予混合されてもよい。明確にするために、過度な実験なしで当業者によって決定され得る乳剤重合のさらなる詳細は、本明細書では省略される。
【００２８】
また、レオロジー改質剤を調製する方法も開示され、本方法は、水溶性のアルカリ膨潤性架橋ポリアクリレートコポリマーを含む乳剤を提供することと、フリーラジカル開始剤の存在下で、乳剤を、水溶性多糖類を含むグラフト水溶液と接触させて、アルカリ膨潤性架橋多糖類グラフトポリアクリレートコポリマーであって、該多糖類グラフトコポリマーの総重量に基づき、０．１〜５重量％の多糖類グラフトを含む、コポリマーを形成して、レオロジー改質剤を形成することとを含む。
【００２９】
任意の好適なフリーラジカル開始剤が使用され得る。代表的なフリーラジカル開始剤としては、過硫酸アンモニウム、過硫酸カリウム、もしくは過硫酸ナトリウムなどの水溶性の無機過硫酸塩化合物；過酸化水素、過酸化ベンゾイル、過酸化アセチル、もしくは過酸化ラウリルなどの過酸化物；クメンヒドロペルオキシドもしくはｔ−ブチルヒドロペルオキシドなどの有機ヒドロペルオキシド；過酢酸などの有機過酸；２，２′−アゾビスイソブチロニトリルなどの油溶性のフリーラジカル生成剤、またはこれらの組み合わせが挙げられる。過酸化物及び過酸は任意に、重亜硫酸ナトリウム、ナトリウムホルムアルデヒド、もしくはアスコルビン酸などの還元剤、遷移金属、ヒドラジン、またはこれらの組み合わせで活性化され得る。代表的なフリーラジカル重合開始剤としてはまた、２，２′−アゾビス（２−（４，５−ジヒドロイミダゾリル）プロパン）、２，２′−アゾビス（２−メチルプロピオンアミジン、または４，４′−アゾビス（４−シアノ吉草酸）などの水溶性２，２′−アゾビス（ｔｅｒｔ−アルキル）などの水溶性アゾ重合開始剤も挙げられる。フリーラジカル開始剤は、水溶性のアルカリ膨潤性架橋ポリアクリレートコポリマー及び水溶性多糖類の総重量に基づき、０．０１〜５重量％の量で含まれてもよい。
【００３０】
レオロジー改質剤は乳剤の形態であってもよく、この乳剤は、乳剤の総重量に基づき、１０〜６０重量％、具体的には１５〜５５重量％、より具体的には２０〜５０重量％の固形分含量を有してもよい。
【００３１】
多糖類を水分散性のアルカリ膨潤性架橋ポリアクリレートコポリマーにグラフトするために接触させている間、多糖類は、５〜６０分、具体的には１０〜５０分の時間でコポリマーに添加されてもよい。多糖類の添加開始から重合完了までの総時間は、１５〜１２０分、具体的には３０〜１００分であってもよい。
【００３２】
該接触は、多糖類を水分散性のアルカリ膨潤性架橋ポリアクリレートコポリマーにグラフトするために、４０〜１００℃、具体的には５０〜９０℃、より具体的には６０〜８０℃で実施されてもよい。
【００３３】
水分散性のアルカリ膨潤性架橋ポリアクリレートコポリマーを含む乳剤は、２０〜７５重量％のα，β−エチレン性一不飽和カルボン酸モノマー、２０〜６０重量％のエチレン性不飽和（メタ）アクリル酸エステル、０．０１〜１重量％の多価不飽和化合物を含む架橋モノマー、それぞれ、α，β−エチレン性一不飽和カルボン酸モノマー、エチレン性不飽和（メタ）アクリル酸エステル、及び架橋モノマーの総重量に基づいた、界面活性剤、フリーラジカル開始剤、及び水を接触させること、ならびにα，β−エチレン性一不飽和カルボン酸モノマー、エチレン性不飽和（メタ）アクリル酸エステル、及び架橋モノマーを重合させて、水分散性のアルカリ膨潤性架橋ポリアクリレートコポリマーを含む乳剤を形成することによって提供されてもよい。該接触は、水分散性のアルカリ膨潤性架橋ポリアクリレートコポリマーを含む乳剤を形成するために、４０〜１００℃、具体的には５０〜９０℃、より具体的には６０〜８０℃で実施されてもよい。α，β−エチレン性一不飽和カルボン酸モノマー、エチレン性不飽和（メタ）アクリル酸エステル、及び架橋モノマーは、上記にさらに開示されている。
【００３４】
重合がプロセスの相、第２の相、例えば、グラフト相で実施される一実施形態では、第２の相中の開始剤の存在は任意である。一実施形態では、開始剤のモル分率は、例えば、０〜３０重量％であってもよい。一実施形態では、モル分率は、重合及びグラフト化プロセス全体で使用される開始剤の総モルの０〜２８重量％あるいは０〜２６重量％であってもよい。開始剤がグラフト相で省略される一実施形態が特に言及される。
【００３５】
界面活性剤は、アニオン性界面活性剤、非イオン性界面活性剤、両性界面活性剤、カチオン性界面活性剤、またはこれらの組み合わせを含んでもよい。アニオン性界面活性剤及び両性界面活性剤の使用が特に言及される。界面活性剤は、水溶性のアルカリ膨潤性架橋ポリアクリレートコポリマー及び水分散性多糖類の総重量に基づき、０．１重量％〜５重量％の量で含まれてもよい。別の実施形態では、界面活性剤は、α，β−エチレン性一不飽和カルボン酸モノマー、エチレン性不飽和（メタ）アクリル酸エステル、及び架橋モノマーの総重量に基づき、０．１重量％〜５重量％の量で含まれてもよい。
【００３６】
乳剤重合を促進するための代表的なアニオン性界面活性剤としては、ラウリル硫酸ナトリウム、ラウリル硫酸アンモニウム、ラウリルエーテル硫酸ナトリウム、ミレス硫酸ナトリウム、ドデシルベンゼンスルホン酸ナトリウム、Ｃ６−Ｃ１５アルキルフェノキシベンゼンスルホン酸ナトリウム、Ｃ６−Ｃ１６アルキルフェノキシベンゼンスルホン酸２ナトリウム、Ｃ６−Ｃ１６ジ−アルキルフェノキシベンゼンスルホン酸２ナトリウム、ラウレス−３スルホコハク酸２ナトリウム、ジオクチルスルホコハク酸ナトリウム、ジ−ｓｅｃ−ブチルナフタレンスルホン酸ナトリウム、ドデシルジフェニルエーテルスルホン酸２ナトリウム、ｎ−オクタデシルスルホコハク酸２ナトリウム、ペルフルオロオクタンスルホン酸、ペルフルオロブタンスルホン酸、分岐アルコールエトキシレートのリン酸エステル、またはこれらの組み合わせが挙げられるがこれらに限定されない。
【００３７】
乳剤重合を促進するのに好適な非イオン性界面活性剤としては、カプリルアルコールエトキシレート、ラウリルアルコールエトキシレート、ミリスチルアルコールエトキシレート、セチルアルコールエトキシレート、ステアリルアルコールエトキシレート、セテアリルアルコールエトキシレート、ステロールアルコールエトキシレート、オレイルアルコールエトキシレート、ベヘニルアルコールエトキシレートなどの直鎖もしくは分岐Ｃ８−Ｃ３０脂肪アルコールエトキシレート、オクチルフェノールエトキシレートなどのアルキルフェノールアルコキシレート、ポリオキシエチレンポリオキシプロピレンブロックコポリマー、またはこれらの組み合わせが挙げられるがこれらに限定されない。代表的な脂肪アルコールエトキシレートとしては、ポリオキシエチレングリコールのＣ８−Ｃ２２脂肪酸エステル、エトキシル化モノ及びジグリセリド、ソルビタンエステル、エトキシル化ソルビタンエステル、Ｃ８−Ｃ２２脂肪酸グリコールエステル、エチレンオキシド及びプロピレンオキシドのブロックコポリマー、またはこれらの組み合わせが挙げられる。上記のエトキシレートのそれぞれにおけるエチレンオキシド単位数は、２〜約１５０に及ぶことができる。ラウリル硫酸ナトリウム、ラウレス−３−硫酸ナトリウム、ドデシルベンゼンスルホン酸ナトリウム、及びラウリル−エトキシレート−１０が特に言及される。
【００３８】
代表的な両性界面活性剤としては、アミノ酸、例えば、Ｎ−アルキルアミノ酸もしくはＮ−アシルアミノ酸、コカミドプロピルベタインなどのベタイン、コカミドプロピルヒドロキシサルタインなどのサルタイン、アルキル両性カルボキシレート、レシチン、またはこれらの組み合わせが挙げられる。
【００３９】
カチオン性界面活性剤は、例えば、アルキルアミン、アルキルイミダゾリン、エトキシル化アミン、第４級アンモニウム化合物、またはこれらの組み合わせであってもよい。アルキルアミンの例としては、ジメチルコカミン、ジメチルパルミタミン、ジオクチルアミン、ジメチルステアラミン、ジメチルソイアミン、ソイアミン、ミリスチルアミン、トリデシルアミン、エチルステアリルアミン、Ｎ−タロウプロパンジアミン、エトキシル化ステアリルアミン、ジヒドロキシエチルステアリルアミン、アラキジルベヘニルアミン、ジメチルラウラミン、塩酸ステアリルアミン、塩化ソイアミン、ギ酸ステアリルアミン、二塩化Ｎ−タロウプロパンジアミン、アモジメチコン、またはこれらの組み合わせが挙げられる。アルキルイミダゾリンの例としては、ステアリルヒドロキシエチルイミダゾリン、ココヒドロキシエチルイミダゾリン、エチルヒドロキシメチルオレイルオキサゾリンなどのアルキルヒドロキシエチルイミダゾリン、またはこれらの組み合わせが挙げられる。エチルオキシル化されたアミンの例としては、ＰＥＧ−ココポリアミン、ＰＥＧ−１５タロウアミン、クオタニウム−５２、またはこれらの組み合わせが挙げられる。第４級アンモニウム化合物の例としては、塩化セチルトリメチルアンモニウム、塩化セチルピリジニウム、塩化ジセチルジメチルアンモニウム、塩化ジヘキサデシルジメチルアンモニウム、塩化ステアリルジメチルベンジルアンモニウム、塩化ジオクタデシルジメチルアンモニウム、塩化ジエイコシルジメチルアンモニウム、塩化ジドコシルジメチルアンモニウム、塩化ジヘキサデシルジメチルアンモニウム、酢酸ジヘキサデシルジメチルアンモニウム、塩化ベヘニルトリメチルアンモニウム、塩化ベンザルコニウム、塩化ベンゼトニウム、及び塩化ジ（ココナッツアルキル）ジメチルアンモニウム、塩化ジタロウジメチルアンモニウム、塩化ジ（水素化タロウ）ジメチルアンモニウム、酢酸ジ（水素化タロウ）ジメチルアンモニウム、ジタロウジメチルアンモニウム硫酸メチル、リン酸ジタロウジプロピルアンモニウム、硝酸ジタロウジメチルアンモニウム、またはこれらの組み合わせが挙げられる。
【００４０】
また、レオロジー改質剤を含む組成物も開示される。本組成物は、医薬組成物、薬用化粧品組成物、または洗浄組成物であってもよい。洗濯洗剤、柔軟剤、シャンプー、またはボディソープなどの洗浄組成物が特に言及される。
【００４１】
レオロジー改質剤に加えて、本組成物は、乳白剤、真珠光沢添加剤、色素、剥離剤、フケ防止剤、植物性薬剤、保存料、香料、噴射剤、溶媒、希釈剤、さらなるレオロジー改質剤、またはこれらの組み合わせを含んでもよい。乳白剤は、組成物を不透明にするために含まれてもよい。例としては、アルミニウムまたはマグネシウム塩などの金属塩が挙げられる。代表的な真珠光沢添加剤としては、エチレングリコールモノステアレート、エチレングリコールジステアレート、ＴｉＯ２コーティングマイカ、オキシ塩化ビスマス、天然真珠層、またはこれらの組み合わせが挙げられる。香料は、カプセル化添加剤を提供するためにカプセル化されてもよい。代表的な色素としては、酸化チタン、酸化亜鉛、酸化アルミニウム、酸化鉄、酸化マグネシウム、酸化シリコン、ケイ酸塩、酸化セリウム、酸化ジルコニウム、硫酸バリウム、またはこれらの組み合わせが挙げられる。代表的な剥離剤としては、軽石、石、ゼオライト、木の実の殻、木の実の粉、果実の核、外皮、種子、及び粒、茶葉、トウモロコシの穂軸、果実繊維、海藻、ヘチマスポンジ、微結晶性セルロース、二枚貝の殻、炭酸カルシウム、ピロリン酸二カルシウム、白亜、シリカ、カオリン粘土、ケイ酸、酸化アルミニウム、酸化第二スズ、海塩、タルク、糖、ポリエチレン、ポリスチレン、微結晶性ポリアミド、微結晶性ポリエステル、ポリカーボネート、ステンレス鋼繊維、またはこれらの組み合わせが挙げられる。代表的なフケ防止剤としては、硫黄、亜鉛ピリチオン、亜鉛オマジン、硝酸ミコナゾール、硫化セレン、ピロクトンオラミン、Ｎ，Ｎ−ビス（２−ヒドロキシエチル）ウンデセンアミド、カデ油、パインタール、ウンデシレネス−６、またはこれらの組み合わせが挙げられる。代表的な植物性薬剤としては、エキナセア、ユッカグラウカ、ヤナギソウ、バジルの葉、トルコオレガノ、ニンジン根、グレープフルーツ、フェンネル種、亜麻仁種、ローズマリー、ウコン、タイム、ブルーベリー、ピーマン、ブラックベリー、スピルリナ、クロフサスグリ果実、例えば、中国茶、紅茶、緑茶、烏龍茶などの茶葉、コーヒーの種、タンポポの根、ナツメヤシ果実、イチョウ葉、緑茶、ホーソンベリー、カンゾウ、セージ、イチゴ、スイートピー、トマト、バニラ果実、ヒレハリソウ、アルニカ、センテラ・アジアティカ、ヤグルマソウ、セイヨウトチノキ、ツタ、モクレン、オート麦、パンジー、タツナミソウ、サジー、オドリコソウ、マンサク、またはこれらの組み合わせが挙げられる。代表的な保存料としては、ポリメトキシ二環式オキサゾリジン、メチルパラベン、プロピルパラベン、エチルパラベン、ブチルパラベン、ベンジルトリアゾール、１，３−ジメチル−５，５−ジメチルヒダントイン、イミダゾリジニル尿素、フェノキシエタノール、フェノキシエチルパラベン、メチルイソチアゾリノン、メチルクロロイソチアゾリノン、ベンゾイソチアゾリノン、トリクロサン、及び上記に開示される好適なポリクオタニウム化合物（例えば、ポリクオタニウム−１）、またはこれらの組み合わせが挙げられる。代表的な噴射剤としては、プロパン、ブタン、イソブテン、エーテル、ジメチルエーテル、１，１−ジフルオロエタンなどのハロゲン化炭化水素、空気、二酸化炭素、もしくは窒素などの圧縮ガス、またはこれらの組み合わせが挙げられる。代表的な溶媒としは、水、アルコール、ポリオール、またはこれらの組み合わせが挙げられる。溶媒は、直鎖または分岐であってもよく、例としては、エタノール、プロパノール、イソプロパノール、ヘキサノール、ベンジルアルコール、シクロヘキサノール、ラウリルアルコール、ミリスチルアルコール、セチルアルコール、ステアリルアルコール、もしくはベヘニルアルコールなどの飽和Ｃ１２−Ｃ３０脂肪アルコール、グリセリン、プロピレングリコール、ブチレングリコール、ヘキシレングリコール、Ｃ２−Ｃ４アルコキシル化アルコール、アルコールのエトキシル化、プロポキシル化、もしくはブトキシル化エーテルなどのＣ２−Ｃ４アルコキシル化ポリオール、２〜約３０の炭素原子及び１〜約４０のアルコキシ単位を有するポリオール、ポリプロピレングリコール、ポリブチレングリコール、またはこれらの組み合わせが挙げられる。溶媒または希釈剤の他の例としては、シクロメチコンなどのシリコーン、アセトンもしくはメチルエチルケトンなどのケトン、野菜油、植物油、動物油、精油、鉱油、Ｃ７−Ｃ４０イソパラフィン、エチルアセテート、アミルアセテート、エチルラクテートなどのアルキルカルボン酸エステル、ホホバ油、サメ肝油などの油、またはこれらの組み合わせが挙げられる。本組成物は、上記のうちの少なくとも１つを含んでもよい。
【００４２】
代表的なさらなるレオロジー改質剤としては、天然ポリマー、合成ポリマー、鉱物、または塩が挙げられる。天然または改質天然ポリマーの例としては、ガム（例えば、キサンタンガム）、セルロース、改質セルロース、デンプン、または多糖類が挙げられる。合成ポリマーの例としては、架橋ポリアクリレート、疎水的に改質されたアルカリ可溶性ポリマー、または疎水的に改質された非イオン性ウレタンポリマーが挙げられる。加えて、粘度の調整は、アルカリ金属ハロゲン化物などの塩または粘土などの鉱物の混合によるものであってもよい。
【００４３】
乳白剤、真珠光沢添加剤、色素、剥離剤、フケ防止剤、植物性薬剤、保存料、香料、噴射剤、溶媒、希釈剤、またはさらなるレオロジー改質剤はそれぞれ独立して、本組成物の総重量に基づき、本組成物の０．０１〜９９重量％、具体的には０．１〜９５重量％、より具体的には１〜９０重量％の量で含まれてもよい。
【００４４】
一実施形態では、本組成物はボディソープである。レオロジー改質剤に加えて、ボディソープは、水、界面活性剤、ｐＨ剤、乳白剤、真珠光沢添加剤、色素、剥離剤、フケ防止剤、植物性薬剤、保存料、香料、噴射剤、溶媒、希釈剤、またはこれらの組み合わせを含んでもよい。ボディソープ中、レオロジー改質剤は、０．１〜５０重量％、具体的には０．３〜２５重量％、より具体的には０．６〜１２重量％、または０．９〜６重量％、または１．２〜３重量％の量で含まれてもよい。界面活性剤は、１〜５０重量％、具体的には２〜３０重量％、より具体的には４〜２５重量％の量でボディソープ中に存在してもよい。界面活性剤は、０．１〜５０重量％、具体的には０．３〜２５重量％、より具体的には０．６〜２０重量％、または０．９〜１５重量％、または１．２〜１０重量％の量のカチオン性界面活性剤、及び０．１〜５０重量％、具体的には０．３〜２５重量％、より具体的には０．６〜１２重量％、または０．９〜６重量％、または１．２〜３重量％の量の両性界面活性剤を含んでもよい。ラウレス−３−硫酸ナトリウム（Ｓｏｄｉｕｍ  ｌａｕｒｅｔｈ−３  ｓｕｆｌａｔｅ）及びコカミドプロピルベタジン（ｂｅｔａｄｉｎｅ）が特に言及される。ボディソープは、０．１〜２０重量％、具体的には０．５〜１０重量％、より具体的には１〜５重量％の量の溶媒をさらに含んでもよい。プロピレングリコールが特に言及される。
【００４５】
一実施形態では、レオロジー改質剤は、水分散性のアルカリ膨潤性架橋ポリアクリレートコポリマーであって、該コポリマーの総重量に基づき、０．０２〜５重量％の多糖類グラフトを含む、コポリマーを含む。
【００４６】
別の実施形態では、レオロジー改質剤を調製する方法は、水分散性のアルカリ膨潤性架橋ポリアクリレートコポリマーを含む乳剤を提供することと、フリーラジカル開始剤の存在下で、乳剤を、水溶性多糖類を含むグラフト水溶液と接触させて、アルカリ膨潤性架橋多糖類グラフトポリアクリレートコポリマーであって、該コポリマーの総重量に基づき、０．１〜５重量％の多糖類グラフトを含む、コポリマーを形成して、レオロジー改質剤を形成することとを含む。
【００４７】
別の実施形態では、組成物はレオロジー改質剤を含む。
【００４８】
種々の実施形態では、（１）レオロジー改質剤は、それぞれ本コポリマーの総重量に基づき、２０〜７５重量％のα，β−エチレン性一不飽和カルボン酸モノマー由来の単位と、２０〜６０重量％のエチレン性不飽和（メタ）アクリル酸エステル由来の単位と、０．０１〜１重量％のポリエチレン性不飽和架橋剤由来の架橋とを含む、ならびに／または（２）α，β−エチレン性一不飽和カルボン酸モノマーは、（メタ）アクリル酸、マレイン酸、イタコン酸、フマル酸、クロトン酸、アコニット酸、もしくはこれらの組み合わせである、ならびに／または（３）エチレン性不飽和（メタ）アクリル酸エステルは、Ｃ１−Ｃ３０アルキルエステル、Ｃ１−Ｃ３０アリールアルキルエステル、Ｃ１−Ｃ３０ヒドロキシアルキルエステル、Ｃ１−Ｃ３０ヒドロキシアリールアルキルエステル、もしくはこれらの組み合わせである、ならびに／または（４）エチレン性不飽和（メタ）アクリル酸エステルは、メチル（メタ）アクリレート、エチルアクリレート、２−エチルへキシルアクリレート、ブチルアクリレート、ベンジルアクリレート、もしくはこれらの組み合わせである、ならびに／または（５）架橋剤は、トリメチロールプロパンジアリルエーテル、トリメチロールプロパントリアリルエーテル、ジアリルフタレート、アリルメタクリレート、もしくはこれらの組み合わせである、ならびに／または（６）多糖類は、セルロースエーテル、ガム、デンプン、もしくはこれらの組み合わせである、ならびに／または（７）セルロースエーテルは、ヒドロキシエチルセルロース、ヒドロキシプロピルセルロース、ヒドロキシエチルメチルセルロース、ヒドロキシプロピルメチルセルロース、ヒドロキシプロピルヒドロキシエチルセルロース、カルボキシメチルセルロース、カルボキシエチルセルロース、もしくはこれらの組み合わせである、ならびに／または（８）セルロースエーテルは、ヒドロキシエチルセルロースを２重量％含む水溶液についてスピンドル１番を用いたブルックフィールド粘度測定によって決定されたときに１〜５０００センチポイズの粘度を有するヒドロキシエチルセルロースである、ならびに／または（９）ガムは、グアーガム、ローカストビーンガム、キサンタンガム、ヒドロキシエチルグアーガム、メチルグアーガム、エチルグアーガム、ヒドロキシプロピルグアーガム、ヒドロキシエチルメチルグアーガム、ヒドロキシプロピルメチルグアーガム、もしくはこれらの組み合わせである、ならびに／または（１０）デンプンは、メチルデンプン、エチルデンプン、ヒドロキシエチルメチルデンプン、ヒドロキシプロピルデンプン、ヒドロキシプロピルメチルデンプン、もしくはこれらの組み合わせである、ならびに／または（１１）架橋多糖類グラフトポリアクリレートコポリマーは、０．１〜２０重量％のビニルエステル由来の単位をさらに含む、ならびに／または（１２）ビニルエステルは、ビニルアセテート、ビニルネオデカノエート、もしくはこれらの組み合わせである、ならびに／または（１３）アルカリ膨潤性架橋多糖類グラフトポリアクリレートコポリマーは、２０〜７５重量％のα，β−エチレン性一不飽和カルボン酸モノマー由来の単位を含む、ならびに／または（１４）水分散性のアルカリ膨潤性架橋ポリアクリレートコポリマーを含む乳剤の提供は、２０〜７５重量％のα，β−エチレン性一不飽和カルボン酸モノマー、２０〜６０重量％のエチレン性不飽和（メタ）アクリル酸エステル、０．０１〜１重量％の多価不飽和化合物を含む架橋モノマー、それぞれ、α，β−エチレン性一不飽和カルボン酸モノマー、エチレン性不飽和（メタ）アクリル酸エステル、架橋モノマーの総重量に基づいた、界面活性剤、フリーラジカル開始剤、及び水を接触させることと、α，β−エチレン性一不飽和カルボン酸モノマー、エチレン性不飽和（メタ）アクリル酸エステル、及び架橋モノマーを重合させて、水分散性のアルカリ膨潤性架橋ポリアクリレートコポリマーを含む乳剤を形成することとを含む、ならびに／または（１５）界面活性剤は、α，β−エチレン性一不飽和カルボン酸モノマー、エチレン性不飽和（メタ）アクリル酸エステル、及び架橋モノマーの総重量に基づき、０．１〜５重量％の量で存在する、ならびに／または（１６）レオロジー改質剤は、０．１〜５重量％の多糖類グラフトを含むアルカリ膨潤性架橋多糖類グラフトポリアクリレートコポリマーを含む乳剤の形態である。
【実施例】
【００４９】
レオロジー解析
レオロジー解析の前に、試料を１０分間（ｍｉｎ）３，０００回転毎分（ｒｐｍ）で遠心分離した。２５℃で実行された、０．５°の角度の６０ミリメートル（ｍｍ）直径のステンレス製コーン及びペルティエプレートを用いたＡＲ−２０００レオメータ（ＴＡ  Ｉｎｓｔｒｕｍｅｎｔｓ）を使用して、動的振動応答及び流動レオロジー曲線を収集した。
【００５０】
動的振動レオロジー：試料を５分間（ｍｉｎ）にわたる毎秒（ｓ−１）５の初期せん断、続いて２分の保持で条件付けた。周波数を１ヘルツ（Ｈｚ）で一定に保ち、応力を、１ディケード当たり１０点（対数的に分散される）で０．０５から１０００パスカル（Ｐａ）まで増分した。弾性係数が貯蔵係数と等しくなった点（Ｇ’＝Ｇ”）を、Ｒｈｅｏｌｏｇｙ  Ａｄｖａｎｔａｇｅ  Ｄａｔａ  Ａｎａｌｙｓｉｓプログラム（ＴＡ  Ｉｎｓｔｒｕｍｅｎｔｓ）を使用して計算し、クロスオーバー降伏応力（ＹＳ、ｘ軸値）及びクロスオーバーにおけるＧ’値（ｙ軸値）を記録した。
【００５１】
流動レオロジー：試料に０．１７７Ｐａで１０秒間（ｓ）予応力を与え、２分間平衡化した。試料を、１ディケード当たり５点（対数的に分散される）、３％の許容範囲、及び３分の最大点時間で、０．１５から３００Ｐａまで増加するせん断応力に供した。せん断速度の選択された値における粘度に対する値を、７次の多項式フィットを使用してデータ点から補間した。
【００５２】
粒径解析
粒径を、三つ組で実行された、Ｂｒｏｏｋｈａｖｅｎ  Ｉｎｓｔｒｕｍｅｎｔ  Ｃｏｒｐｏｒａｔｉｏｎ  ９０ＰＬＵＳ  Ｐａｒｔｉｃｌｅ  Ｓｉｚｅ  Ａｎａｌｙｚｅｒで測定した。
【００５３】
多糖類粘度解析
本実施例で使用される多糖類を粘度測定によって特徴付けた。それらは全て、Ｔｈｅ  Ｄｏｗ  Ｃｈｅｍｉｃａｌ  Ｃｏｍｐａｎｙの製品である。ヒドロキシエチルセルロース（ＨＥＣ）を２重量％で脱イオン水中に分散し、数滴の１０％ＮａＯＨ溶液を添加した。粘度の測定を、スピンドル１番を利用したブルックフィールドＤＶ−ＩＩ＋粘度計で行った。表１は、３つの異なるスピンドル速度でのＨＥＣポリマーに対するブルックフィールド粘度を示す。
【００５４】
【表１】
0006677866.tif 000003
【００５５】
実施例１
機械攪拌器、加熱マントル、熱電対、凝縮器、ならびにモノマー、開始剤、及び窒素の添加用の入口を備えた３リットル丸底フラスコに、４８９グラム（ｇ）の脱イオン水を充填した。水を窒素流動で撹拌し、９２〜９４℃に加熱した。プラスチックライニング槽に、３２．１３ｇの２８％ラウリル硫酸ナトリウム（ＳＬＳ）及び７２１ｇの脱イオン水を添加し、オーバーヘッド撹拌によって混合した。エチルアクリレート（ＥＡ、３０２．３５ｇ）、続いて２７ｇのエチルへキシルアクリレート（ＥＨＡ）、１６．１９ｇのビニルネオデカノエート（ＶＥＯＶＡ）、０．７７ｇのトリメチロールプロパンジアリルエーテル（９０％活性、ＴＭＰＤＥ−９０）、及び１９４．３６ｇのメタクリル酸（ＭＡＡ）を槽に充填して、滑らかで安定したモノマー乳剤を形成した。開始剤充填物を、０．１９７ｇの過硫酸アンモニウム（ＡＰＳ）を１２ｇの脱イオン水中に溶解させることによって調製し、取っておいた。０．９ｇのＡＰＳが６３．８ｇの脱イオン水中に溶解した開始剤溶液を注射器に添加した。
【００５６】
フラスコの内容物が９１〜９４℃の目標温度に達したとき、モノマー乳剤の一部分（１２９．４ｇ）、続いて開始剤充填物を、ポンプを介してフラスコに添加した。１分後、フラスコ内の温度は上昇し始めた。ピークの発熱後、モノマー乳剤を以下の速度：７．７６ｇ／分を１５分間、次いで１３．９７ｇ／分を７５分間で、９０分にわたって添加し、同時に、開始剤溶液を以下の速度：０．４２ｇ／分を１５分間、次いで０．９３ｇ／分を７５分間で添加した。次いで、反応混合物を１５分間９０〜９２℃で保持した。
【００５７】
別個に、多糖類グラフト溶液を調製した。プラスチックライニング槽に、１６０ｇの脱イオン水及び３ｇの２８％ＳＬＳを添加し、オーバーヘッド混合によって撹拌した。ヒドロキシエチルセルロース（ＨＥＣ、ＣＥＬＬＯＳＩＺＥ（登録商標）ＱＰ−３Ｌ、３．０ｇ）及び３３．６ｇのＥＡ、続いて３ｇのＥＨＡ、１．８ｇのＶＥＯＶＡ、及び２１．６ｇのＭＡＡを槽に添加して、滑らかで安定したモノマー乳剤を形成した。グラフト開始剤溶液を０．０９ｇのアンモニウム過硫酸塩及び１５ｇの脱イオン水から調製し、フラスコへの添加のために注射器に添加した。
【００５８】
１５分間の保持の完了後、多糖類グラフト及びグラフト開始剤溶液を３０分にわたって９０℃で添加した。１０ｇの脱イオン水の洗浄液を添加し、次いで、反応を３０分間保持した。
【００５９】
０．９２ｇの７０％ｔ−ブチルヒドロペルオキシド（ｔＢＨＰ）を１５ｇの脱イオン水中に、及び０．５９ｇのイソアスコルビン酸（ＩＡＡ）を１５ｇの脱イオン水中に溶解させることによって、第１のチェイス活性化剤及び第１のチェイス触媒溶液を調製した。グラフト保持が完了したとき、第１のチェイス溶液を１５分にわたって９０℃で添加し、混合物を添加の完了後に１５分間保持した。別個に、０．６８ｇの７０％ｔＢＨＰを１０ｇの脱イオン水中に、及び０．４２ＩＡＡを１０ｇの脱イオン水中に溶解させることによって、第２のチェイス活性化剤及び第２のチェイス触媒溶液を調製した。第１のチェイス溶液の添加の完了時に、１００ｇの脱イオン水をフラスコに添加し、反応を冷却した。第２のチェイス溶液を１５分にわたって添加した。１５分間の保持後、反応を室温で冷却し、次いで、内容物を１００メッシュの袋を通して濾過した。
【００６０】
試料の固形分含量は２７．３０重量％であった。凝固レベルは１２５ｐｐｍであった。平均粒径は１３１ｎｍであった。残留ＥＡの含有量は検出限界未満であり、ＥＨＡの含有量は７ｐｐｍであった。
【００６１】
比較例Ｃ１
ＨＥＣを多糖類グラフト溶液から除いたこと以外は、実施例１を繰り返した。試料の固形分含量は２８．０２重量％であった。凝固レベルは３５０ｐｐｍであった。平均粒径は１１３ｎｍであった。残留ＥＡの含有量は０．２ｐｐｍであり、ＥＨＡの含有量は７ｐｐｍであった。
【００６２】
実施例２
モノマー乳剤及びＨＥＣグラフト溶液を除いて、実施例１を繰り返した。プラスチックライニング槽に、３２．１３ｇの２８％  ＳＬＳ及び７２１ｇの脱イオン水を添加し、オーバーヘッド撹拌によって混合した。セチル−ステアリルアルコールの２０−エトキシレートのメタクリレートエステル（７０重量％）、ＭＡＡ（２０重量％）、及び１０重量％脱イオン水を含有する、７７．１４ｇの界面活性剤モノマー混合物（以下「ＭＡ−２０」）、ならびに２４８．４ｇのＥＡを槽に充填し、続いて、２７ｇのＥＨＡ、１６．１９ｇのＶＥＯＶＡ、０．６９ｇのＴＭＰＤＥ−９０、及び１７９．０８ｇのＭＡＡをゆっくりと添加して、滑らかで安定したモノマー乳剤を形成した。
【００６３】
３ｇのＨＥＣ  ＱＰ−３Ｌ、続いて３ｇの２８％ラウリル硫酸ナトリウムを１６０ｇの脱イオン水に添加し、オーバーヘッド混合によって撹拌することによって、多糖類グラフト溶液を調製した。ＭＡ−２０（８．５７ｇ）、ＥＡ（２７．６ｇ）、続いて３ｇのＥＨＡ、１．８ｇのＶＥＯＶＡ、１９．８８ｇのＭＡＡ、及び０．０６２ｇのＴＭＰＤＥ−９０を槽に添加して、滑らかで安定したモノマー乳剤を形成した。試料の固形分含量は２６．３０重量％であった。凝固レベルは１７５０ｐｐｍであった。平均粒径は１７２ｎｍであった。残留ＥＡの含有量は２ｐｐｍであり、ＥＨＡの含有量は３ｐｐｍであった。
【００６４】
比較例Ｃ２
ＨＥＣを多糖類グラフト溶液から除いたこと以外は、実施例２を繰り返した。試料の固形分含量は２７．１６重量％であった。凝固レベルは１７００ｐｐｍであった。平均粒径は１２８ｎｍであった。残留ＥＡの含有量は検出限界未満であり、ＥＨＡの含有量は０．９ｐｐｍであった。
【００６５】
実施例３
モノマー乳剤中のＳＬＳを５１ｇのドデシルベンゼンスルホン酸ナトリウム（ＳＤＢＳ、２２％）に置き換え、多糖類グラフト溶液中のＳＬＳを３ｇのＳＤＢＳ（２２％）に置き換えたことを除いて、実施例１を繰り返した。試料の固形分含量は２６．８０重量％であった。凝固物含量は２０４ｐｐｍであった。平均粒径は１３６ｎｍであった。残留ＥＡの含有量は検出限界未満であり、ＥＨＡの含有量は１．０ｐｐｍであった。
【００６６】
比較例Ｃ３
ＨＥＣを多糖類グラフト溶液から除いたこと以外は、実施例３を繰り返した。試料の固形分含量は２７．３０重量％であった。凝固物含量は３６０ｐｐｍであった。平均粒径は１０６ｎｍであった。残留ＥＡの含有量は検出限界未満であり、ＥＨＡの含有量は５ｐｐｍであった。
【００６７】
実施例４
機械攪拌器、加熱マントル、熱電対、凝縮器、ならびにモノマー、開始剤、及び窒素の添加用の入口を備えた３リットル丸底フラスコに、４８９ｇの脱イオン水を充填した。水を窒素流動で撹拌し、９２〜９４℃に加熱した。プラスチックライニング槽に、３２．１３ｇのＳＬＳ（２８％）及び７２１ｇの脱イオン水を添加し、オーバーヘッド撹拌によって混合した。ＥＡ（３０２．３５ｇ）、続いて２７ｇのＥＨＡ、１６．１９ｇのＶＥＯＶＡ、０．７７ｇのＴＭＰＤＥ−９０、及び１９４．３６ｇのＭＡＡを槽に充填して、滑らかで安定したモノマー乳剤を形成した。０．１９７ｇのＡＰＳ及び１２ｇの脱イオン水から、開始剤充填物を調製し、取っておいた。０．９ｇのＡＰＳが６３．８ｇの脱イオン水中に溶解した開始剤溶液を注射器に添加した。
【００６８】
フラスコの内容物が９１〜９４℃の目標温度に達したとき、モノマー乳剤の一部分（１２９．４ｇ）、続いて開始剤を、ポンプを介してフラスコに添加した。１分後、フラスコ内の温度は上昇し始めた。ピークの発熱後、モノマー乳剤を以下の速度：７．５ｇ／分を１５分間、次いで１６．６ｇ／分を７５分間で、９０分にわたって添加し、同時に、開始剤を以下の速度：０．４１ｇ／分を１５分間、次いで０．９２ｇ／分を７５分間で添加した。洗浄の完了時に、反応を次いで１５分間９０〜９２℃で保持した。
【００６９】
別個に、多糖類グラフト溶液を調製した。プラスチックライニング槽に、１６０ｇの脱イオン水及び９ｇの２８％  ＳＬＳを添加し、オーバーヘッド混合によって撹拌した。ＨＥＣ  ＱＰ−３Ｌ（３．０ｇ）及び３３．６ｇのＥＡ、続いて３ｇのＥＨＡ、１．８ｇのＶＥＯＶＡ、及び２１．６ｇのＭＡＡを槽に充填して、滑らかで安定したモノマー乳剤を形成した。グラフト開始剤溶液を０．０９ｇのＡＰＳ及び１５ｇの脱イオン水から調製し、フラスコへの添加のために注射器に添加した。
【００７０】
１５分間の保持の完了後、グラフト及びグラフト開始剤溶液を３０分にわたって添加すると同時に、温度を９０から７８℃に低下させた。１０ｇの脱イオン水の洗浄液を添加し、次いで、反応を１５分間保持した。
【００７１】
０．９２ｇの７０％ｔＢＨＰを１５ｇの脱イオン水中に、及び０．５９ｇのＩＡＡを１５ｇの脱イオン水中に溶解させることによって、第１のチェイス活性化剤及び第１のチェイス触媒溶液を調製した。１５分間のグラフト保持が完了したとき、第１のチェイス溶液を３０分にわたって添加すると同時に、温度を７８から６５℃に低下させた。別個に、０．６８ｇの７０％ｔＢＨＰを１０ｇの脱イオン水中に、及び０．４２ＩＡＡを１０ｇの脱イオン水中に溶解させることによって、第２のチェイス活性化剤及び第２のチェイス触媒溶液を調製した。第１のチェイス溶液の添加の完了時に、１００ｇの脱イオン水をフラスコに添加し、反応を冷却した。第２のチェイス溶液を３０分にわたって添加すると同時に、温度を６５から５０℃に低下させた。反応器内容物が室温まで冷却した後、それらを１００メッシュの袋を通して濾過した。
【００７２】
試料の固形分含量は２７．０重量％であった。凝固物含量は約３００ｐｐｍであった。平均粒径は１９５ｎｍであった。残留ＥＡの含有量は検出限界未満であり、ＥＨＡの含有量は５ｐｐｍであった。
【００７３】
比較例Ｃ４
ＨＥＣを多糖類グラフト溶液から除いたこと以外は、実施例４を繰り返した。試料の固形分含量は２７．３０重量％であった。凝固物含量は３００ｐｐｍ未満であった。平均粒径は１１１ｎｍであった。残留ＥＡの含有量は３７３ｐｐｍであり、ＥＨＡの含有量は７０ｐｐｍであった。
【００７４】
レオロジー改質剤の水溶液。
実施例４及び比較例Ｃ４で作ったポリマー（０．７５重量％）の溶液を以下の通り調製した。
【００７５】
実施例５
１６０．００ｇの脱イオン水に、室温で、４５０ＲＰＭでオーバーヘッド撹拌しながら、５．５５７２ｇの実施例４からの乳剤、５．０３０９ｇのＮａＯＨ（４．８重量％）、及び２９．３４ｇの追加の水を添加し添加し、最終混合物を２５分間撹拌した。溶液のｐＨは８．４５であり、濁度は４９ＮＴＵであった。
【００７６】
比較例５
１５９．９９ｇの脱イオン水に、室温で、４５０ＲＰＭでオーバーヘッド撹拌しながら、５．２８５０ｇの比較例Ｃ４からの乳剤、２３．２ｍｇのＨＥＣ  ＱＰ−３Ｌ、４．９５３２ｇのＮａＯＨ（４．８％）、及び２９．６２ｇの追加の水を添加し、最終混合物を２５分間撹拌した。溶液のｐＨは８．３１であり、濁度は９１ＮＴＵであった。
【００７７】
実施例５及び比較例５の水溶液を、４日間蓋をしたガラス瓶の中に放置した。４日後、グラフト多糖類を含有する実施例５の水溶液が、調製中に生じた気泡を保持した一方で、実施例５と同じ重量含有量の非グラフト多糖類を含有する、比較例５の水溶液は、気泡を保持しなかった。
【００７８】
実施例６
以下の修正を加えて、実施例１を繰り返した。３ｇの代わりに９ｇのＨＥＣ  ＱＰ−３Ｌを使用し、ＴＭＰＤＥの代わりにアリルメタクリレート（ＡＬＭＡ）を使用した（モノマー乳剤中０．６９３ｇ及びグラフト溶液中０．０７７ｇ）。試料の固形分含量は２６．３６重量％であった。凝固物含量は２１０ｐｐｍであった。平均粒径は３１２ｎｍであった。残留ＥＡの含有量は検出限界未満であり、ＥＨＡの含有量は５ｐｐｍであった。
【００７９】
比較例Ｃ６
ＨＥＣを多糖類グラフト溶液から除いたこと以外は、実施例６を繰り返した。試料の固形分含量は２６．１４重量％であった。凝固物含量は３００ｐｐｍであった。平均粒径は１１３ｎｍであった。残留ＥＡの含有量は検出限界未満であり、ＥＨＡの含有量は５ｐｐｍであった。
【００８０】
レオロジー改質剤の水溶液
実施例６及び比較例Ｃ６で作ったポリマー（０．７５重量％）の溶液を以下の通り調製した。
【００８１】
実施例７
１５９．９８ｇの脱イオン水に、室温で、３００ＲＰＭでオーバーヘッド撹拌しながら、５．６６ｇの実施例６からの乳剤、４．８８６ｇのＮａＯＨ（４．８％）、及び２９．４６ｇの追加の水を添加し、最終混合物を２５分間撹拌した。溶液のｐＨは８．５８であり、濁度は１８２ＮＴＵであった。
【００８２】
比較例７
１６０．０４ｇの脱イオン水に、室温で、３００ＲＰＭでオーバーヘッド撹拌しながら、５．７４６ｇの比較例Ｃ６からの乳剤、４．９５３２ｇのＮａＯＨ（４．８％）、及び２９．２８ｇの追加の水を添加し、最終混合物を２５分間撹拌した。溶液のｐＨは８．５３であり、濁度は１８４ＮＴＵであった。
【００８３】
実施例７及び比較例７を、６日間蓋をしたガラス瓶の中に放置した。６日後、グラフト多糖類を含有する実施例７の水溶液が、調製中に生じた気泡を保持した一方で、多糖類を含まなかった比較例７は、気泡を保持しなかった。
【００８４】
実施例８
モノマー乳剤中で５１．９ｇのＳＤＢＳの代わりに３２．１３ｇのＳＬＳを使用し、３ｇのＳＤＢＳの代わりにグラフト溶液中で３ｇのＳＬＳを使用したことを除いて、実施例２を繰り返した。３ｇのＨＥＣ  ＱＰ  ０９Ｌの代わりに、多糖類溶液ＨＥＣ  ＱＰ−３Ｌを使用した。凝固物含量は２００ｐｐｍであった。平均粒径は１３１ｎｍであった。残留ＥＡの含有量は７ｐｐｍであり、ＥＨＡの含有量は６ｐｐｍであった。
【００８５】
実施例９
モノマー乳剤中で５１．９ｇのＳＤＢＳの代わりに３２．１３ｇのＳＬＳを使用し、３ｇのＳＤＢＳの代わりにグラフト溶液中で３ｇのＳＬＳを使用したことを除いて、実施例１を繰り返した。３ｇのＨＥＣ  ＱＰ  ４０の代わりに、ＨＥＣ  ＱＰ−３Ｌの多糖類溶液を使用した。凝固レベルは２００ｐｐｍであった。平均粒径は１３８ｎｍであった。ＥＡの含有量は検出限界未満であり、ＥＨＡの含有量は６ｐｐｍであった。
【００８６】
ボディソープ製剤の調製
実施例１〜４、６及び８〜９ならびに比較例Ｃ１〜Ｃ４及びＣ６のポリマーを使用して、以下の通りボディソープ洗浄製剤を調製した。ガラス瓶に、最初に脱イオン水、次いで大量のポリマー乳剤を添加し、２重量％のポリマーを提供した。Ｃ３及びＣ４を含むボディソープ製剤中、多糖類も乾燥粉末として導入した。次に、ラウレス−３硫酸ナトリウム（ＳＬＥＳ、ＳＴＥＯＬ（登録商標）ＣＳ−３７０  Ｅ、７０．４％、Ｓｔｅｐａｎ  Ｃｏ．）を３００ＲＰＭでオーバーヘッド撹拌しながらそれぞれに添加し、少なくとも２０分間、かつ溶液が形成されるまで撹拌した。次に、０．５５ｇの水酸化ナトリウム（１１．５０ｇの４．８重量％溶液または９．８４ｇの５．６１重量％溶液）を添加して、ポリマーを目標の程度まで中和させた。撹拌をさらに１０分間３００ＲＰＭで継続した。次に、コカミドプロピルベタイン（ＣＡＰＢ、Ａｍｐｈｏｓｏｌ（登録商標）ＣＡ、３０％、Ｓｔｅｐａｎ  Ｃｏ．）を添加し、５分間撹拌し、続いてさらに３分間撹拌しながらプロピレングリコール（ＰＧ）を添加した。脱イオン水を次に添加し、総重量を１５０ｇの目標に到達させた。表２に表される最終組成物をもたらすように成分を選択した。
【００８７】
表２．ボディソープ製剤の組成
【００８８】
【表２】
0006677866.tif 000004
【００８９】
レオロジー解析
表３は、水及びボディソープ製剤中のポリマー溶液のレオロジー解析の結果を提供する。表３中、ポリマー（重量％）は、重量％での製剤中のポリマーの含有量であり、種類は、製剤が水またはボディソープ（ｂ／ｗ）製剤中に存在するかを示し、ηは粘度であり、Ｇ’は弾性係数であり、Ｇ’’は貯蔵係数である。比較例において、ポリアクリレートコポリマー乳剤の添加後すぐに、Ｃｅｌｌｏｓｉｚｅ  ＨＥＣ  ＱＰ−３Ｌを製剤に別々に添加し、グラフトしなかった。比較例Ｃ３のボディソープ中に、ＨＥＣを水中５重量％の形態で添加した。比較例Ｃ４のボディソープ中に、ＨＥＣを乾燥粉末の形態で添加した。表３中、「ＨＥＣを添加した後重合（ｐｐｍ）」は、乾燥ＨＥＣ重量に基づく。
【００９０】
【表３】
0006677866.tif 000005
【００９１】
図１は、実施例１（黒丸）及び比較例Ｃ１（白丸）のポリマーを含有するボディソープ製剤のレオロジー解析の結果を示す。低せん断速度、例えば、０．０１ｓ−１で、実施例１のポリマーを有する製剤が有意に増加した粘度を有した一方で、高せん断速度、例えば、１０００ｓ−１で、これらの製剤は、同様の粘度を提供した。
【００９２】
図２は、実施例２（黒丸）及び比較例Ｃ２（白丸）のポリマーを含有するボディソープ製剤のレオロジー解析の結果を示す。低せん断速度、例えば、０．０１ｓ−１で、実施例２のポリマーを有する製剤が有意に増加した粘度を有した一方で、高せん断速度、例えば、１０００ｓ−１で、これらの製剤は、同様の粘度を提供した。
【００９３】
図３は、振動レオロジー解析によって決定された、実施例１（白い記号）及び比較例Ｃ１（黒い記号）のポリマーを含有するボディソープ製剤の弾性係数（丸）及び貯蔵係数（三角）を示す。実施例１（黒丸）のポリマーを含む製剤の弾性係数（Ｇ’）は、比較例Ｃ１（白丸）のポリマーを含む製剤と比較して、低い歪みで同様であり、より高い歪みでより大きかった。実施例１（黒三角）のポリマーを含む製剤の貯蔵係数（Ｇ’’）は、比較例Ｃ１（白三角）のポリマーを含む製剤と比較して、低い歪みで小さく、中間の歪みで同様であり、より高い歪みでより大きかった。
【００９４】
図４は、振動レオロジー解析によって決定された、実施例２（白い記号）及び比較例Ｃ２（黒い記号）のポリマーを含有するボディソープ製剤の弾性係数（丸）及び貯蔵係数（三角）を示す。実施例２（黒丸）のポリマーを含む製剤の弾性係数（Ｇ’）は、比較例Ｃ１（白丸）のポリマーを含む製剤と比較して、低い歪みでより大きく、より高い歪みで同様であった。実施例２（黒三角）のポリマーを含む製剤の貯蔵係数（Ｇ’’）は、比較例Ｃ１（白三角）のポリマーを含む製剤よりも大きく、貯蔵係数の差は、低い歪みで最大であった。
【００９５】
本明細書で使用される場合、「アルキル」は、特定の数の炭素原子、具体的には１〜１２の炭素原子、より具体的には１〜６の炭素原子を有する直鎖または分岐鎖脂肪族飽和炭化水素を意味する。
【００９６】
本明細書で使用される場合、「アリール」は、全ての環員が炭素であり、少なくとも１つの環が芳香族である、環状部分であり、該部分が特定の数の炭素原子、具体的には６〜２４の炭素原子、より具体的には６〜１２の炭素原子を有することを意味する。２つ以上の環が存在してもよく、任意の追加の環が独立して芳香族、飽和、または部分的不飽和であってもよく、かつ融合、ペンダント、スピロ環状、またはこれらの組み合わせであってもよい。
【００９７】
本明細書で使用される場合、「アリールアルキル」は、化合物に結合したアルキル基に共有結合したアリール基を意味する（例えば、ベンジルはＣ７アリールアルキル基である）。
【００９８】
本明細書で使用される場合、「アルキレン」は、直鎖、分岐、または環状二価脂肪族炭化水素基を意味し、１〜約１８の炭素原子、より具体的には２〜約１２の炭素を有してもよい。例示的なアルキレン基としては、メチレン（−ＣＨ２−）、エチレン（−ＣＨ２ＣＨ２−）、プロピレン（−（ＣＨ２）３−）、またはシクロヘキシレン（−Ｃ６Ｈ１０−）が挙げられる。
【００９９】
「（メタ）アクリル」は、アクリル及びメタクリルを含み、「（メタ）アクリレート」は、アクリレート及びメタクリレートを含む。
本開示は以下も包含する。
［１］  水分散性のアルカリ膨潤性架橋ポリアクリレートコポリマーであって、前記コポリマーの総重量に基づき、０．０２〜５重量％の多糖類グラフトを含む、コポリマーを含む、レオロジー改質剤。
［２］  それぞれ、前記コポリマーの総重量に基づき、
２０〜７５重量％のα，β−エチレン性一不飽和カルボン酸モノマー由来の単位と、
２０〜６０重量％のエチレン性不飽和（メタ）アクリル酸エステル由来の単位と、
０．０１〜１重量％のポリエチレン性不飽和架橋剤由来の架橋と、を含む、上記態様１に記載の前記レオロジー改質剤。
［３］  前記α，β−エチレン性一不飽和カルボン酸モノマーは、（メタ）アクリル酸、マレイン酸、イタコン酸、フマル酸、クロトン酸、アコニット酸、またはこれらの組み合わせである、上記態様１または２に記載の前記レオロジー改質剤。
［４］  前記エチレン性不飽和（メタ）アクリル酸エステルは、Ｃ１−Ｃ３０アルキルエステル、Ｃ１−Ｃ３０アリールアルキルエステル、Ｃ１−Ｃ３０ヒドロキシアルキルエステル、Ｃ１−Ｃ３０ヒドロキシアリールアルキルエステル、またはこれらの組み合わせである、上記態様１〜３のいずれかに記載の前記レオロジー改質剤。
［５］  前記エチレン性不飽和（メタ）アクリル酸エステルは、メチル（メタ）アクリレート、エチルアクリレート、２−エチルへキシルアクリレート、ブチルアクリレート、ベンジルアクリレート、またはこれらの組み合わせである、上記態様１〜４のいずれかに記載の前記レオロジー改質剤。
［６］  前記架橋剤は、トリメチロールプロパンジアリルエーテル、トリメチロールプロパントリアリルエーテル、ジアリルフタレート、アリルメタクリレート、またはこれらの組み合わせである、上記態様１〜５のいずれかに記載の前記レオロジー改質剤。
［７］  前記多糖類は、セルロースエーテル、ガム、デンプン、またはこれらの組み合わせである、上記態様１〜６のいずれかに記載の前記レオロジー改質剤。
［８］  前記セルロースエーテルは、ヒドロキシエチルセルロース、ヒドロキシプロピルセルロース、ヒドロキシエチルメチルセルロース、ヒドロキシプロピルメチルセルロース、ヒドロキシプロピルヒドロキシエチルセルロース、カルボキシメチルセルロース、カルボキシエチルセルロース、またはこれらの組み合わせである、上記態様１〜７のいずれかに記載の前記レオロジー改質剤。
［９］  前記セルロースエーテルは、ヒドロキシエチルセルロースを２重量％含む水溶液についてスピンドル１番を用いたブルックフィールド粘度測定によって決定されたときに１〜５０００センチポイズの粘度を有するヒドロキシエチルセルロースである、上記態様１〜８のいずれかに記載の前記レオロジー改質剤。
［１０］  前記ガムは、グアーガム、ローカストビーンガム、キサンタンガム、ヒドロキシエチルグアーガム、メチルグアーガム、エチルグアーガム、ヒドロキシプロピルグアーガム、ヒドロキシエチルメチルグアーガム、ヒドロキシプロピルメチルグアーガム、またはこれらの組み合わせである、上記態様１〜９のいずれかに記載の前記レオロジー改質剤。
［１１］  前記デンプンは、メチルデンプン、エチルデンプン、ヒドロキシエチルメチルデンプン、ヒドロキシプロピルデンプン、ヒドロキシプロピルメチルデンプン、またはこれらの組み合わせである、上記態様１〜１０のいずれかに記載の前記レオロジー改質剤。
［１２］  前記架橋多糖類グラフトポリアクリレートコポリマーは、０．１〜２０重量％のビニルエステル由来の単位をさらに含む、上記態様１〜１１のいずれかに記載の前記レオロジー改質剤。
［１３］  前記ビニルエステルは、ビニルアセテート、ビニルネオデカノエート、またはこれらの組み合わせである、上記態様１〜１２のいずれかに記載の前記レオロジー改質剤。
［１４］  レオロジー改質剤を調製する方法であって、
水分散性のアルカリ膨潤性架橋ポリアクリレートコポリマーを含む乳剤を提供することと、
フリーラジカル開始剤の存在下で、前記乳剤を、水分散性多糖類を含むグラフト水溶液と接触させて、アルカリ膨潤性架橋多糖類グラフトポリアクリレートコポリマーであって、前記コポリマーの総重量に基づき、０．１〜５重量％の多糖類グラフトを含む、コポリマーを形成して、前記レオロジー改質剤を形成することと、を含む、前記方法。
［１５］  前記アルカリ膨潤性架橋多糖類グラフトポリアクリレートコポリマーは、２０〜７５重量％のα，β−エチレン性一不飽和カルボン酸モノマー由来の単位を含む、上記態様１４に記載の前記方法。
［１６］  水分散性のアルカリ膨潤性架橋ポリアクリレートコポリマーを含む乳剤の前記提供は、
それぞれ、α，β−エチレン性一不飽和カルボン酸モノマー、エチレン性不飽和（メタ）アクリル酸エステル、架橋モノマーの総重量に基づいて、
２０〜７５重量％のα，β−エチレン性一不飽和カルボン酸モノマー、
２０〜６０重量％のエチレン性不飽和（メタ）アクリル酸エステル、
０．０１〜１重量％の多価不飽和化合物を含む架橋モノマー、
界面活性剤、フリーラジカル開始剤、及び水
を接触させることと、
前記α，β−エチレン性一不飽和カルボン酸モノマー、前記エチレン性不飽和（メタ）アクリル酸エステル、及び前記架橋モノマーを重合させて、前記水分散性のアルカリ膨潤性架橋ポリアクリレートコポリマーを含む前記乳剤を形成することと、を含む、上記態様１４または１５に記載の前記方法。
［１７］  前記界面活性剤は、前記α，β−エチレン性一不飽和カルボン酸モノマー、前記エチレン性不飽和（メタ）アクリル酸エステル、及び前記架橋モノマーの総重量に基づき、０．１〜５重量％の量で存在する、上記態様１４〜１６のいずれかに記載の前記方法。
［１８］  前記レオロジー改質剤は、０．１〜５重量％の多糖類グラフトを含む前記アルカリ膨潤性架橋多糖類グラフトポリアクリレートコポリマーを含む乳剤の形態である、上記態様１４〜１７のいずれかに記載の前記方法。
［１９］  上記態様１〜１８のいずれかに記載の前記レオロジー改質剤を含む組成物。
【図１】
0006677866.tif 000006
【図２】
0006677866.tif 000007
【図３】
0006677866.tif 000008
【図４】
0006677866.tif 000009